УЛУЧШЕННЫЕ СТЕКЛОПРИПОЙНЫЕ МАТЕРИАЛЫ И/ИЛИ СПОСОБ ИЗГОТОВЛЕНИЯ ВАКУУМНЫХ СТЕКЛОПАКЕТОВ, СОДЕРЖАЩИХ ЭТИ МАТЕРИАЛЫ

1. Стеклоприпойный материал, содержащий
композицию, которая содержит оксид висмута, оксид цинка, оксид бора, оксид алюминия и оксид магния в достаточных количествах, чтобы поглощать, по меньшей мере, 80% энергии падающего инфракрасного излучения, имеющего длину волны от 1100 до 2100 нм.
2. Стеклоприпойный материал, содержащий
композицию, которая содержит оксид висмута, оксид цинка, оксид бора, оксид алюминия, и оксид магния, причем данный стеклоприпойный материал в значительной степени расплавляется, когда данный стеклоприпойный материал выдерживают при температуре, составляющей не более чем 525°С, в течение не более чем приблизительно 3 минуты.
3. Стеклоприпойный материал по п. 2, причем температура составляет не более чем 485°С.
4. Способ изготовления герметизации по периметру вакуумного стеклопакета, включающий:
воздействие энергии инфракрасного излучения, по меньшей мере, от одного источника инфракрасного излучения, работающего при первом напряжении, в течение первого заданного периода времени на стеклоприпойный материал;
уменьшение рабочего напряжения, по меньшей мере, одного источника инфракрасного излучения от первого напряжения до второго напряжения в течение второго заданного периода времени, таким образом, чтобы уменьшить энергию инфракрасного излучения, падающего на стеклоприпойный материал;
увеличение рабочего напряжения, по меньшей мере, одного источника инфракрасного излучения от второго напряжения до третьего напряжения в течение третьего заданного периода времени, таким образом, чтобы увеличивать энергию инфракрасного излучения, падающего на стеклоприпойный материал; и
принудительное или самопроизвольное охлаждение стеклоприпойного материала в течение четвертого заданного период времени.
5. Способ по п. 4, в котором первый заданный период составляет приблизительно от 3 до 6 минут.
6. Способ по п. 4, в котором второй заданный период составляет приблизительно от 1 до 5 минут.
7. Способ по п. 4, в котором третий заданный период составляет приблизительно от 5 до 9 минут.
8. Способ по п. 4, дополнительно включающий изменение энергии инфракрасного излучения между первым предельным значением и вторым предельным значением в течение заданного числа колебаний.
9. Способ по п. 8, в котором заданный число колебаний равняется 3.
10. Способ по п. 4, в котором четвертый период времени составляет менее чем 30 минут.
11. Способ по п. 10, в котором четвертый период времени составляет менее чем 20 минут.
12. Способ по п. 4, в котором стеклоприпойный материал имеет процентное поглощение инфракрасного излучения, составляющее, по меньшей мере, 80% при длине волны в интервале от 1100 до 2100 нм.
13. Способ изготовления вакуумного стеклопакета, включающий:
воздействие на сборочный узел вакуумного стеклопакета первой основной температуры, причем сборочный узел вакуумного стеклопакета включает первую и вторую практически параллельные пространственно разделенные стеклянные подложки и стеклоприпойный материал, расположенный вдоль периметра между первой и второй подложками;
воздействие энергии инфракрасного излучения на сборочный узел вакуумного стеклопакета таким образом, чтобы увеличивать температуру стеклоприпойного материала до температурного интервала плавления, причем температура плавления составляет не более чем 525°С; и
поддержание энергии инфракрасного излучения в температурном интервале плавления в течение не более чем 5 минут,
при этом температура, по меньшей мере, двух стеклянных подложек не превышает приблизительно 475°С, когда энергия инфракрасного излучения поддерживается в температурном интервале плавления, и
разность температур по поверхности первой и второй подложек не превышает приблизительно +/-5°С до тех пор, пока стеклоприпойный материал не затвердеет после достижения температура плавления.
14. Способ изготовления вакуумного стеклопакета по п. 13, в котором разность температур не превышает приблизительно +/-3°С.
15. Способ изготовления вакуумного стеклопакета, включающий:
изготовление первой и второй практически параллельных пространственно разделенных стеклянных подложек, причем стеклоприпойный материал расположен вдоль их периферии; и
создание герметизации по периферии способом по любому из пп. 4-12.
16. Способ по п. 15, дополнительно включающий изменение энергии инфракрасного излучения между первым предельным значением и вторым предельным значением для заданного количества колебаний.
17. Способ по п. 16, в котором заданное количество колебаний составляет приблизительно 3.
18. Способ по п. 15, в котором первый заданный период времени составляет приблизительно от 4 до 6 минут.
19. Способ по п. 15, в котором второй заданный период времени составляет приблизительно от 2 до 4 минут.
20. Способ по п. 15, в котором третий заданный период времени составляет приблизительно от 6 до 8 минут.
21. Способ по п. 15, в котором разность температур на первой и второй стеклянных подложках не превышает +/-3°С в течение первого, второго и третьего периодов времени.
22. Способ по п. 15, в котором сборочный узел вакуумного стеклопакета включает множество опорных стоек, расположенных между стеклянными подложками.
23. Способ по п. 22, в котором стеклоприпойный материал, по меньшей мере, первоначально расположен на большей высоте, чем
высота стоек.
24. Способ по п. 23, в котором высота герметизации по периферии является практически равной высоте стоек.
25. Способ изготовления герметизации по периметру вакуумного стеклопакета, включающий:
воздействие первой энергии инфракрасного излучения, по меньшей мере, от одного источника инфракрасного излучения в течение первого заданного периода времени на стеклоприпойный материал;
после воздействия первой энергии инфракрасного излучения воздействие второй энергии инфракрасного излучения, по меньшей мере, от одного источника инфракрасного излучения в течение второго заданного периода времени на стеклоприпойный материал таким образом, чтобы уменьшить температуру стеклоприпойного материала;
после воздействия второй энергии инфракрасного излучения воздействие другой энергии инфракрасного излучения, отличной от по меньшей мере второй энергии, по меньшей мере, от одного источника инфракрасного излучения в течение третьего заданного периода времени на стеклоприпойный материал таким образом, чтобы повысить температуру стеклоприпойного материала по сравнению с температурой стеклоприпойного материала после воздействия второй энергии инфракрасного излучения; и
после воздействия другой энергии инфракрасного излучения принудительное и/или самопроизвольное охлаждение стеклоприпойного материала в течение четвертого заданного период времени.
26. Способ по п. 25, в котором первый заданный период составляет приблизительно от 3 до 6 минут.
27. Способ по п. 25, в котором второй заданный период составляет приблизительно от 1 до 5 минут.
28. Способ по п. 25, в котором третий заданный период составляет приблизительно от 5 до 9 минут.
29. Способ по п. 25, в котором стеклоприпойный материал имеет процентное поглощение инфракрасного излучения, составляющее, по меньшей мере, 80% при длине волны в интервале от 1100 до 2100 нм.
30. Способ по п. 25, в котором этап воздействия первой энергии инфракрасного излучения включает в себя воздействие коротковолновой энергии инфракрасного излучения, имеющей пик длины волны приблизительно 1100 нм.
31. Способ по п. 25, в котором этап воздействия другой энергии инфракрасного излучения включает в себя воздействие коротковолновой энергии инфракрасного излучения, имеющей пик длины волны приблизительно 1100 нм.